상기 실시 예 3 의 형광체 분말 을 주기 가 1 개 / mm 인 파형 의 몰드 를 이용 하 여 파형 의 형광 시트 를 제작 한 후 , 이 와 대응 되 는 형태 의 파형 유전 시트 를 제작 하 였 다 . 그 후 도 5 에 도시 된 바 와 같이 , 파형 의 배면 전극 층 및 투명 전극 층 을 형성 시킨 전계 발광 패널 을 제작 하 여 구동 시킨 결과 , 평탄 한 형광 시트 와 유전 시트 를 사용 한 실시 예 3 에 비하 여 발광 휘도 가 160 % 가량 향상 되 었 다 .